(57)【要約】【課題】本考案は、森林資源の枯渇、自然環境の悪化、更には人間の生存空間に悪影響を及ぼすことがなく環境に優しい箸を提供する。【解決手段】本考案の箸１は、澱粉又はプリスターチマテリアル８０％、ヒドロキシエチルセルロース８％、キトサン４％、ポリビニルアルコール１％、ステアリン酸ナトリウム２％、グリセリン（グリセロール）５％を含む一対の棒状体２、２からなることを特徴とする。【選択図】図１
0003127030.tif 000002
【実用新案登録請求の範囲】
【請求項１】
澱粉又はプリスターチマテリアルを主成分として各々含む一対の棒状体からなることを特徴とする箸。
【請求項２】
澱粉又はプリスターチマテリアルを主成分とし、更にヒドロキシエチルセルロース、キトサン、ポリビニルアルコール、ステアリン酸ナトリウム、グリセリン（グリセロール）を含む一対の棒状体からなることを特徴とする箸。
【請求項３】
澱粉又はプリスターチマテリアル８０％、ヒドロキシエチルセルロース８％、キトサン４％、ポリビニルアルコール１％、ステアリン酸ナトリウム２％、グリセリン（グリセロール）５％を成分として含む一対の棒状体からなることを特徴とする箸。
【請求項４】
澱粉又はプリスターチマテリアルを主成分として各々含む一対の棒状体を分離可能に連結したことを特徴とする割箸。
【請求項５】
澱粉又はプリスターチマテリアルを主成分とし、更にヒドロキシエチルセルロース、キトサン、ポリビニルアルコール、ステアリン酸ナトリウム、グリセリン（グリセロール）を含む一対の棒状体を分離可能に連結したことを特徴とする割箸。
【請求項６】
澱粉又はプリスターチマテリアル８０％、ヒドロキシエチルセルロース８％、キトサン４％、ポリビニルアルコール１％、ステアリン酸ナトリウム２％、グリセリン（グリセロール）５％を成分として含む一対の棒状体を分離可能に連結したことを特徴とする割箸。
【考案の詳細な説明】
【技術分野】
【０００１】
本考案は、箸及び割箸に関し、詳しくは、澱粉又はプリスターチマテリアル（Ｐｌｙｓｔａｒｃｈ  Ｍａｔｅｒｉａｌ）を主原料とし自然循環可能とした箸及び割箸に関するのである。
【背景技術】
【０００２】
従来の箸や割箸の製造は、多くの森林を伐採し、伐採した木材を加工することにより行われている。そして、森林の伐採の程度は毎一秒にテニスコート２０面に達するといわれている。
【０００３】
このため、現状のままでは、森林資源の枯渇、自然環境の悪化、更には人間の生存空間に悪影響を及ぼすという大きな環境問題を包含している。
【０００４】
他方、合成樹脂材を用いて箸や割箸を製造することは、森林資源の枯渇防止にはなるものの、合成樹脂材からなる箸や割箸は、例えば土壌等に埋設して廃棄処分を行っても自然分解されないことから環境汚染等の自然環境の悪化を招いてしまう。
【０００５】
特許文献１には、デンプン及びグルテンを主原料とする楊枝或いは箸等々が提案されている。しかし、この特許文献１の場合、デンプンやグルテンの成分比率が明確に開示されていない。
【特許文献１】特開２０００−３２５２１２号公報
【考案の開示】
【考案が解決しようとする課題】
【０００６】
本考案が解決しようとする問題点は、森林資源の枯渇、自然環境の悪化、更には人間の生存空間に悪影響を及ぼすことがなく環境に優しい箸及び割箸を提供することを目的とする。
【課題を解決するための手段】
【０００７】
本考案の箸は、澱粉又はプリスターチマテリアルを主成分として各々含む一対の棒状体からなることを最も主要な特徴とする。
【考案の効果】
【０００８】
請求項１乃至３記載の考案によれば、澱粉又はプリスターチマテリアルを主成分として各々含む一対の棒状体、詳しくは、澱粉又はプリスターチマテリアル８０％、ヒドロキシエチルセルロース８％、キトサン４％、ポリビニルアルコール１％、ステアリン酸ナトリウム２％、グリセリン（グリセロール）５％を含む一対の棒状体により箸を構成したものである。従って、通常の箸の場合と同様、ご飯等を食する場合に普通に使用することができる強度を有し、また、軽量であり、耐熱性を有し、また、天然資源を原材料としていることから自然循環性を備え、更には、森林資源を守り、更には人間の生存空間を守れるという有意義な効果を奏することができる。
【０００９】
請求項４乃至６記載の考案によれば、澱粉又はプリスターチマテリアルを主成分として各々含む一対の棒状体、詳しくは、澱粉又はプリスターチマテリアル８０％、ヒドロキシエチルセルロース８％、キトサン４％、ポリビニルアルコール１％、ステアリン酸ナトリウム２％、グリセリン（グリセロール）５％を含む一対の分離可能な棒状体により割箸を構成したものである。従って、通常の割箸の場合と同様、ご飯等を食する場合に指等で二つに分離することで普通に使用することができる強度を有し、また、軽量であり、耐熱性を有し、また、天然資源を原材料としていることから自然循環性を備え、更には、森林資源を守り、更には人間の生存空間を守れるという有意義な効果を奏することができる。
【考案を実施するための最良の形態】
【００１０】
本考案は、森林資源の枯渇、自然環境の悪化、更には人間の生存空間に悪影響を及ぼすことがなく環境に優しい箸を提供するという目的を、澱粉又はプリスターチマテリアル８０％、ヒドロキシエチルセルロース８％、キトサン４％、ポリビニルアルコール１％、ステアリン酸ナトリウム２％、グリセリン（グリセロール）５％を成分として含む一対の棒状体からなる構成により実現した。
【実施例】
【００１１】
以下に、本考案の実施例に係る箸及び割箸について図面を参照して詳細に説明する。
【００１２】
（実施例１）
本考案の実施例１に係る箸１は、澱粉を主成分とする下記の組成からなる原材料を基に、図１に示すように、断面略正方形状で長さ約２００ｍｍの同一形状（通常の箸形状）に成形した一対の棒状体２、２からなるものである。
この場合、一対の棒状体２、２の各一端側を先細状として形成したり、一対の棒状体２、２における把持部分等に凹溝、模様等が表出するように成形することも可能である。
【００１３】
前記箸１の原材料の組成は、下記の通りである。
澱粉                            ８０％
ヒドロキシエチルセルロース        ８％
キトサン                          ４％
ポリビニルアルコール              １％
ステアリン酸ナトリウム            ２％
グリセリン（グリセロール）        ５％
とする。
なお、箸１の原材料を前記のように組成することによって、澱粉と他の各材料が混合することで、水溶等に耐え得るような箸1を形成できる。また、箸１の原材料の前記組成における各材料の数値は、当該数値が箸1として形成するのに好都合であり、澱粉の量が前記数値よりも高くなると硬質の箸が得られ、また前記数値よりも低くなると形成した箸が柔らかくなってしまう。
【００１４】
また、前記箸１の原材料の組成として下記のようにすることもできる。すなわち、澱粉の替わりにプリスターチマテリアル（Ｐｌｙｓｔａｒｃｈ  Ｍａｔｅｒｉａｌ：ＰＳＭ）を主成分とするものである。
プリスターチマテリアル          ８０％
ヒドロキシエチルセルロース        ８％
キトサン                          ４％
ポリビニルアルコール              １％
ステアリン酸ナトリウム            ２％
グリセリン（グリセロール）        ５％
【００１５】
前記澱粉としては、生産サイクルの早いジャガイモ、トウモロコシに多く含まれる澱粉を利用する。また、ヒドロキシエチルセルロースは植物の細胞壁等を基に得られるセルロースから得られ、ポリビニルアルコールは多価アルコールの一種であり、ステアリン酸ナトリウムは牛脂、豚脂等等の脂肪から得られ、グリセリンは多価アルコールの一種であり、いずれも自然界に存在する天然資源を原料とするものである。
更に、前記プリスターチマテリアルは、セルロースを加水分解して得られるグルコース（デキストロース）から作られ、細菌作用により無害な物質に分解される特性を有している。
【００１６】
次に、本実施例１に係る箸１の製造方法について図２を参照して説明する。
まず、主成分である澱粉８０％、ヒドロキシエチルセルロース８％、キトサン４％、ポリビニルアルコール１％、ステアリン酸ナトリウム２％、グリセリン（グリセロール）５％の組成からなる原材料を調製する。
次に、この原材料を固め、固めた原材料を箸成形用の型に入れて成形し、図１に示すような断面略正方形状で長さ約２００ｍｍの同一形状（通常の箸形状）からなる一対の棒状体２、２を得る。
【００１７】
前記澱粉の替わりにプリスターチマテリアルを主成分とする場合には、まず、主成分であるプリスターチマテリアル８０％、ヒドロキシエチルセルロース８％、キトサン４％、ポリビニルアルコール１％、ステアリン酸ナトリウム２％、グリセリン（グリセロール）５％の組成からなる原材料を調製する。
次に、この原材料を固め、固めた原材料を箸成形用の型に入れて成形し、図１に示すような断面略正方形状で長さ約２００ｍｍの同一形状（通常の箸形状）からなる一対の棒状体２、２を得る。
【００１８】
本実施例１は、澱粉又はプリスターチマテリアル８０％を主成分とし、ヒドロキシエチルセルロース８％、キトサン４％、ポリビニルアルコール１％、ステアリン酸ナトリウム２％、グリセリン（グリセロール）５％を含む天然資源からなる原材料を用い、これを固め、更に成形して一対の棒状体２、２からなる箸１を構成するものである。
【００１９】
従って、木製又は竹製等からなる通常の箸の場合と同様、ご飯等を食する場合に普通に使用することができる強度を有し、また、軽量な箸１とすることができる。
【００２０】
また、本実施例１の箸１は、上述した型による成形処理によって、１００℃のお湯、油に２時間以上耐えられる耐熱性を有することも確認できた。
【００２１】
更に、本実施例１の箸１は、天然資源を原材料としていることから、この箸１を使用した後廃棄する場合、例えば土壌に埋設することで土壌に含まれる微生物により完全に分解され自然界に戻ることも確認できた。すなわち、本考案者の実験によれば、微生物に１０日間で９０％分解され、一カ月では１００％完全分解されることが確認できた。
【００２２】
本実施例１の箸１は、上述したように木材や竹等を使用していないことから、森林又は竹林を伐採して原材料を得ることが一切不要となり、これにより、森林資源を守り、更には人間の生存空間を守れるという有意義な効果を発揮させることができる。
【００２３】
（実施例２）
次に、本考案の実施例２に係る割箸１１について説明する。
【００２４】
本実施例２に係る割箸１１は、澱粉を主成分とする下記の組成からなる原材料を基に、図３上欄に示すように、断面略正方形状で長さ約２００ｍｍの同一形状（通常の箸形状）に成形した一対構成で連結され、かつ、分離可能な棒状体１２、１２からなり、実際の使用する際には一対の棒状体１２、１２を指等に持って引き離し、図３下欄に示すように相互に分離して使用に供するものである。
この場合、一対の棒状体１２、１２の各一端側を先細状として形成したり、一対の棒状体１２、１２における把持部分等に凹溝、模様等が表出するように成形することも可能である。
【００２５】
前記箸１１の原材料の組成は、実施例１の場合と同様下記の通りである。
澱粉                            ８０％
ヒドロキシエチルセルロース        ８％
キトサン                          ４％
ポリビニルアルコール              １％
ステアリン酸ナトリウム            ２％
グリセリン（グリセロール）        ５％
とする。
なお、箸１１の原材料を前記のように組成することによって、澱粉と他の各材料が混合することで、水溶等に耐え得るような箸１１を形成できる。また、箸１１の原材料の前記組成における各材料の数値は、当該数値が箸１１として形成するのに好都合であり、澱粉の量が前記数値よりも高くなると硬質の箸が得られ、また前記数値よりも低くなると形成した箸が柔らかくなってしまう。
【００２６】
また、前記割箸１１の原材料の組成として実施例１の場合と同様下記のようにすることもできる。すなわち、澱粉の替わりにプリスターチマテリアル（Ｐｌｙｓｔａｒｃｈ  Ｍａｔｅｒｉａｌ：ＰＳＭ）を主成分とするものである。
プリスターチマテリアル          ８０％
ヒドロキシエチルセルロース        ８％
キトサン                          ４％
ポリビニルアルコール              １％
ステアリン酸ナトリウム            ２％
グリセリン（グリセロール）        ５％
【００２７】
次に、本実施例２に係る割箸１１の製造方法について図４を参照して説明する。
まず、主成分である澱粉８０％、ヒドロキシエチルセルロース８％、キトサン４％、ポリビニルアルコール１％、ステアリン酸ナトリウム２％、グリセリン（グリセロール）５％の組成からなる原材料を調製する。
次に、この原材料を固め、当該固めた原材料を割箸成形用の型に入れて成形し、図３上欄に示すような断面略正方形状で長さ約２００ｍｍの同一形状（通常の割箸形状）からなり、一対構成で連結され、かつ、相互に分離可能な棒状体１２、１２を得る。
【００２８】
前記澱粉の替わりにプリスターチマテリアルを主成分とする場合には、まず、主成分であるプリスターチマテリアル８０％、ヒドロキシエチルセルロース８％、キトサン４％、ポリビニルアルコール１％、ステアリン酸ナトリウム２％、グリセリン（グリセロール）５％の組成からなる原材料を調製する。
次に、この原材料を固め、固めた原材料を箸成形用の型に入れて成形し、図３上欄に示すような断面略正方形状で長さ約２００ｍｍの同一形状（通常の箸形状）からなり、一対構成で連結され、かつ、分離可能な棒状体１２、１２を得る。
【００２９】
本実施例２は、澱粉又はプリスターチマテリアル８０％を主成分とし、ヒドロキシエチルセルロース８％、キトサン４％、ポリビニルアルコール１％、ステアリン酸ナトリウム２％、グリセリン（グリセロール）５％を含む天然資源からなる原材料を用い、これを固め、更に成形して一対構成で連結され、かつ、相互に分離可能な棒状体１２、１２からなる割箸１１を構成するものである。
【００３０】
従って、木製又は竹製等からなる通常の箸の場合と同様、ご飯等を食する場合に普通に使用することができる強度を有し、また、軽量な割箸１１とすることができる。また、本実施例２の割箸１１は、上述した型による成形処理によって、１００℃のお湯、油に２時間以上耐えられる耐熱性を有することも確認できた。
【００３１】
更に、本実施例２の割箸１１は、天然資源を原材料としていることから、この割箸１１を使用した後廃棄する場合、例えば土壌に埋設することで土壌に含まれる微生物により完全に分解され自然界に戻ることも確認できた。すなわち、本考案者の実験によれば、微生物に１０日間で９０％分解され、一カ月では１００％完全分解されることが確認できた。
【００３２】
本実施例２の割箸１１は、上述したように木材や竹等を使用していないことから、実施例１の場合と同様、森林又は竹林を伐採して原材料を得ることが一切不要となり、これにより、森林資源を守り、更には人間の生存空間を守れるという有意義な効果を発揮させることができる。
【００３３】
本実施例１、２の箸１、割箸１１は、断面略正方形状に形成する他、円形状、長方形状等に形成することもできる。
【産業上の利用可能性】
【００３４】
本考案は、上述した箸、割箸に適用する他、楊枝、串、スプーン状食器等として幅広く応用可能である。
【図面の簡単な説明】
【００３５】
【図１】本考案の実施例１に係る箸の斜視図である。
【図２】本考案の実施例１に係る箸の製造工程を示すフローチャートである。
【図３】本考案の実施例２に係る割箸の分離前、分離後の状態を示す斜視図である。
【図４】本考案の実施例２に係る割箸の製造工程を示すフローチャートである。
【符号の説明】
【００３６】
１  割箸
２  棒状体
１１  割箸
１２  棒状体
【図１】
0003127030.tif 000003
【図２】
0003127030.tif 000004
【図３】
0003127030.tif 000005
【図４】
0003127030.tif 000006
【手続補正書】
【提出日】平成18年9月19日(2006.9.19)
【手続補正１】
【補正対象書類名】明細書
【補正対象項目名】００１３
【補正方法】変更
【補正の内容】
【００１３】
前記箸１の原材料の組成は、下記の通りである。
澱粉                            ８０％
ヒドロキシエチルセルロース        ８％
キトサン                          ４％
ポリビニルアルコール              １％
ステアリン酸ナトリウム            ２％
グリセリン（グリセロール）        ５％
とする。
なお、箸１の原材料を前記のように組成することによって、澱粉と他の各材料が混合することで、水溶等に耐え得るような箸1を形成できる。また、箸１の原材料の前記組成における各材料の数値は、当該数値が箸1として形成するのに好都合であり、澱粉の量が前記数値よりも低くなると硬質の箸が得られ、また前記数値よりも高くなると形成した箸が柔らかくなってしまう。
【手続補正２】
【補正対象書類名】明細書
【補正対象項目名】００２５
【補正方法】変更
【補正の内容】
【００２５】
前記箸１１の原材料の組成は、実施例１の場合と同様下記の通りである。
澱粉                            ８０％
ヒドロキシエチルセルロース        ８％
キトサン                          ４％
ポリビニルアルコール              １％
ステアリン酸ナトリウム            ２％
グリセリン（グリセロール）        ５％
とする。
なお、箸１１の原材料を前記のように組成することによって、澱粉と他の各材料が混合することで、水溶等に耐え得るような箸１１を形成できる。また、箸１１の原材料の前記組成における各材料の数値は、当該数値が箸１１として形成するのに好都合であり、澱粉の量が前記数値よりも低くなると硬質の箸が得られ、また前記数値よりも高くなると形成した箸が柔らかくなってしまう。